"非混和性であって、異なる屈折率を有し、界面を形成する導電性液と非導電性液であって、前記導電性液は、その全重量に対して5重量以上のフッ素化塩を含む2つの液を含むことを特徴とするエレクトロウェッティング光学装置。前記導電性液は、その全重量に対して、8重量以上のフッ素化塩を含むことを特徴とする請求項1に記載のエレクトロウェッティング光学装置。前記フッ素化塩は、トリフルオロ酢酸ナトリウムまたはトリフラートナトリウムであることを特徴とする請求項1に記載のエレクトロウェッティング光学装置。前記非導電性液の屈折率は、前記導電性液のそれより大きいことを特徴とする請求項1に記載のエレクトロウェッティング光学装置。前記導電性液の屈折率は1.39未満であることを特徴とする請求項4に記載のエレクトロウェッティング光学装置。前記伝導性と非導電性液間の可視スペクトルの屈折率差は0.24より大きいことを特徴とする請求項1に記載のエレクトロウェッティング光学装置。前記導電性液と非導電性液との部分混和度は、20°Cで0.2未満であることを特徴とする請求項1に記載のエレクトロウェッティング光学装置。前記導電性液は、凝固点降下剤として、アルコール、グリコール、エチレングリコール、グリコールエーテル、ポリオール、ポリエーテルポリオールあるいはこれらの混合物の1つをさらに含むことを特徴とする請求項1に記載のエレクトロウェッティング光学装置。前記非導電性液は、その全重量に対して、30重量以上の式1aまたは式1bの化合物またはこれらの混合物を含むことを特徴とする請求項1に記載のエレクトロウェッティング光学装置。ここで、R1およびR4はそれぞれ未置換の芳香環であり、R2およびR3はそれぞれ、アルキル、シクロアルキル、ヘテロアリール、ヘテロアリールアルキルから選択され、nとmはそれぞれ独立に1~5であり、X、X2およびX3はそれぞれ独立に、酸素O原子または硫黄S原子から選択される。前記非導電性液は、ジフェニルジメチルシラン、2-エチルチオベンゾチアゾール、1-クロロナフタレン、Santolight登録商標SL-5267、チアナフテン、4-ブロモジフェニルエーテル、1-フェニルナフタレン、2,5-ジブロモトルエン、フェニルスルフィドまたはこれらの混合物の1つを含むことを特徴とする請求項1に記載のエレクトロウェッティング光学装置。可変焦点距離レンズ、光学ズーム、眼科用レンズ、光軸傾斜可変装置、光学画像安定化装置、光ビーム偏向器、可変照明装置である、またはこれらに含まれる請求項1に記載のエレクトロウェッティング光学装置。請求項1に記載のエレクトロウェッティング光学装置を含む装置。カメラ、携帯電話、内視鏡、テレメータ、デンタルビデオ、バーコードリーダ、顕微鏡である請求項12に記載の装置。図1は、好適な実施形態による可変焦点距離液体レンズの実施例の概略断面図である。セルは、絶縁プレート1、サイドウォール図示せずおよび誘電性の透明な筐体2によって画定される。該セルには導電性液5が充填されている。誘電性の筐体2の導電性液5に対する湿潤性は低い。図示の実施形態では、誘電性の筐体2の下部ウォールまたはプレートは、該プレートに垂直な軸Δを中心にした空洞3を含む。図1では、空洞3は円錐台である。非導電性液の液滴4が空洞3内に入れられている。液滴4は当然、軸Δを中心とする位置Aを占める。非導電性液4と導電性液5は共に透明非混和性であり、異なる光学指数と実質的に同じ密度とを有する。液4と5の間に形成されたジオプターは、液体レンズの表面を形成し、この液体レンズの光軸が軸Δであり、もう一方の面が該液滴と前記空洞の底部間の接触部に相当する。電極7は、誘電性の筐体2の外表面上に設置される。参照数字9は、ガラスウォールまたはプラスチックウォール壁を示す。電極8は導電性液5に接している。電圧源図示せずによって、電極7と8間に交流電圧Vが印加される。電圧Vは0V~最大電圧まで上げられるが、それは使用材料に依存する。電圧を上げると、非導電性液滴4は変形して限界位置Bで示すに達する。液滴4が、位置A張力のない静止位置、導電性液5との間は凹界面から位置B導電性液5との間は凸界面まで変形する間、前記液体レンズの焦点は変動する。水溶液の屈折率は以下の関係で与えられる。n=1.334のXCn1ここで、Xは重量分率で表した塩濃度であり、Cnは該塩の屈折率係数である。同様に、水溶液の密度は以下の関係で与えられる。d=1XCd2ここで、Xは重量分率で表した塩濃度であり、Cdは密度係数である。イオン塩の例とその屈折率係数Cnおよび密度係数Cdをそれぞれ以下の表1に示す。表1の値は実験値である。図2および図3は、それぞれが異なるイオン塩を含有する水溶液を含む導電性液の屈折率を濃度または質量分率の関数として示すグラフである。図2は、臭化ナトリウム、酢酸カリウム、トリフルオロ酢酸ナトリウムおよびトリフラートナトリウムの4つの導電性液に対して、それぞれの量モルを変えて行った測定に基づいており、図3は、式1による計算および表1の実験データに基づいて、種々の濃度重量分率の塩を含む数種の導電性液の屈折率の変化を示す。好適な実施形態では、式CF3COONaのトリフルオロ酢酸ナトリウム図2のNaTFAのようなフッ素化塩、および式CF3S03Naのトリフルオロメタンスルホン酸ナトリウムとも呼ばれるトリフラートナトリウム図2のNaTflは、凝固点降下剤として導電性液に使用されることが好ましい。図2および図3に示すように、こうしたフッ素化塩を含む導電性液の屈折率は、同様な濃度の他の塩、例えば、先行技術による導電性液に使用される臭化ナトリウムや酢酸カリウムなどで得られる導電性液のそれよりははるかに小さい。図4は、臭化ナトリウムのような先行技術で使用される塩の代わりに、トリフルオロ酢酸ナトリウムなどのフッ素化塩を使用した時の、水と塩の水溶液を含む導電性液の凝固点と屈折率に及ぼす効果を示す。図4は、濃度5重量~約65重量を含む種々の量図示せずのトリフルオロ酢酸ナトリウムおよび臭化ナトリウム塩をそれぞれ含む導電性液での測定に基づく。図4は、塩濃度の上昇と共に、また凝固点の低下と共に、該導電性液の屈折率が上昇することを示している。所与の凝固点、例えば-20°Cでは、トリフルオロ酢酸ナトリウムを含む水溶液から成る導電性液の屈折率は、臭化ナトリウムのような非フッ素化塩を含む水溶液から成る導電性液のそれよりはるかに小さい。例えば、一般に、光学装置が作動可能であることを要求される温度に相当する-20°Cでは、図4における2つの導電性液間の屈折率差は約0.15であるが、これは、ズームや可変焦点装置などの光学用途の文脈においては依然として大きな差であることを示している。図4の2つの導電性液間の屈折率差は凝固点の低下と共に大きくなり、このことは、他のイオン塩の代わりにフッ素化塩を使用した時の屈折率の適度な上昇の効果によって、先行技術と比較して好都合なことに、広範囲の保管および作動温度において、導電性液と非導電性液間の所望の屈折率差が維持されることを示している。前記エレクトロウェッティング光学装置では、導電性液と非導電性液間の大きな屈折率差が得られるだけでなく、広い温度範囲に亘って、これらの液の相互混和度を低くできる。図5は、種々の導電性液密度に対して、該液の屈折率をトリフルオロ酢酸ナトリウム重量分率の関数として示したものである。使用するグリコールの重量分率によって、凝固点が-20°Cより低い導電性液が得られる。図5に示されるように、密度、屈折率および凝固点を考慮すると、限定された範囲のトリフルオロ酢酸ナトリウム重量分率が好適なものとなる。導電性液の全重量に対して、5重量以上のトリフルオロ酢酸ナトリウムを含む導電性液を調製した。好都合なことに、5重量~60重量のトリフルオロ酢酸ナトリウムを含む導電性液の密度はd=1.1~d=1.4g/cm3の範囲にあり、凝固点は-20°Cより低く、屈折率は589nmでn=1.39であった。フッ素化塩濃度が5より未満では、導電性液の屈折率は1.39を超える。8重量以上のトリフルオロ酢酸ナトリウムを含む導電性液の密度はd=1.1g/cm3以上であり、凝固点は-20°Cより低く、屈折率は589nmでn=1.37であった。前記エレクトロウェッティング光学装置では、塩の添加に関連する導電性液のアッベ数変動を制限できる。驚くべきことに、本発明者らは、他の塩と比較して、導電性液のフッ素化塩によってアッベ数変動が制限されることを見出した。アッベ数は、V=nD-1/nF-nCとして定義され、ここで、nD、nFおよびnCは、フラウンホーファーD線、F線およびC線それぞれ、589.2nm、486.1nmおよび656.3nmである。従って、低分散溶液は高アッベ数によって特徴付けられる。表2に示すように、60重量のLiBrまたはZnBr2の溶液では、屈折率は上昇し水と60重量のLiBrまたはZnBr2とを含む溶液のnDと水のnDとの差は、それぞれ0.14および0.17に等しい、アッベ数は減少しており、このために、大きな色収差が生じている。反対に、水と、トリフルオロ酢酸ナトリウムNaTFAのようなフッ素化塩を60重量含む液組成物では、純水と比較して、好都合なことにアッベ数が上昇している。こうした溶液の密度は約d=1.4g/cm3であると考えられる。従って、フッ素化塩を使用することにより、屈折率を上昇させることなく、また色収差を誘発することなく、導電性液の密度を適切にできる。本出願における屈折率とアッベ数は、SCHMIDTHAENSCH社の多波長屈折計DSRを用いて実験的に求めたものである。その測定は、全反射の臨界角のCCDセンサ検出に基づいている。この検出をすべての波長色に対して連続的に行い、波長に応じた屈折率として表示している。該液の温度は内蔵のペルチェモジュールで調節し、温度精度は±0.1°C、屈折率精度は±0.00005を達成している。前記エレクトロウェッティング光学装置の好適な実施形態に適切な導電性液および非導電性液の別の好適な実施例を以下に挙げる。好適な導電性液および非導電性液好適な導電性液に使用される好適な塩の屈折率係数Cnは0.1未満であり、好適には0.08未満であり、より好適には0.04未満である。非導電性液の屈折率は、導電性液のそれより大きいことが好ましく、好適には、屈折率が1.55超の化合物を少なくとも1つ含む。こうした化合物の例を表3に示す。非導電性液に使用される化合物の混合物の屈折率は、下記のの関係式で与えられる。ここで、Xiおよびniは、それぞれの化合物の重量分率と屈折率である。非導電性液に使用される各化合物に対する濃度範囲を有する組成物の例を表4に示す。クラスタ1~5は、液の粘度は実質的に一定に維持され、屈折率は上昇し、導電性液との混和度は低く維持され、密度が導電性液のそれと一致する非導電性液の例である。本出願での2液間の部分的な混和度は屈折計を使用して測定される。両液からの屈折率は、両液の数日間の接触の前後で測定される。両液が混合すると、一方の液の他方への移動相対濃度に応じて、液には屈折率変動が起こる。N’1=N1X1N21-X1N’2=N2X2N11-X2ここで、X1とX2はそれぞれ、第1の液と第2の液の比率であり、N1とN2は、液1および液2の初期接触前屈折率であり、N’1とN’2は、液1と液2の保管後の屈折率である。従って、この測定で両液の部分的な混和度が評価できる。以下に説明する組成DおよびEで行った測定結果の例を表5に示すが、これによって、部分混和度は0.009重量と0.012重量であることが示されている。保管条件は室温で24時間保管である。本明細書および本特許請求の範囲において、密度と動粘度は、以下のASTMD7042-04に準拠して測定される。所定の温度、例えば-10°C、-20°C、60°Cまたは70°Cおよびまたは、-10°C、-20°Cと60°Cまたは70°C間に含まれる温度範囲内の中間の温度で、ロータとステータ間の液抵抗を求める。AntonPaarSVM3000タイプの粘度計を使用してもよく、これに関しては、EP-B1-0,926,481号が参照される。これらの文献の内容は、参照により本明細書に援用される。本明細書および本特許請求の範囲において、前記導電性液および非導電性液のいずれかまたはその両方および前記エレクトロウェッティング光学装置に関して、透明性とは、約400nm~約700nmの波長領域に亘り透過率が約96超として、およびまたは、同じ波長範囲において、直接入射を中心とした約60°円錐での散乱エネルギーが約2未満として解釈されるものである。以下のB~G組成およびI~J組成は、好適な実施形態によるエレクトロウェッティング光学装置で使用される非導電性液および導電性液の組成である。組成AおよびHは比較例である。はすべて重量であり、特性はすべて20°Cで測定されたものである。多相液Hは、フッ素化塩の重量分率が5未満の比較組成物である。多相Hは、2のトリフルオロ酢酸ナトリウム、すなわち、低重量分率のフッ素化塩を含む組成物の例である。グリコール量によって-20°Cより低い凝固点が得られ、屈折率はn=1.4に相当する。導電性液の密度は約d=1.1g/cm3と低く、また、非導電性液は、導電性液のそれと一致する適切な密度が得られるように、また最大粘度が21cSとなるように処方した。前記非導電性液の最大屈折率は1.61であり、この多相液組成物での屈折率差0.21に相当した。この実施例では、低重量分率の塩の使用では、2液間の適切な屈折率差は保証できない。24のトリフルオロ酢酸ナトリウムを有する多相組成物Cの屈折率差は0.29であり、凝固点は-20°Cより低かった。この組成物は、導電性液および非導電性液間に大きな屈折率差を有するエレクトロウェッティング装置には、特に好適である。下表6は、上記の多相組成物それぞれの例の測定パラメータを示す。そのパラメータは、該多相組成物の密度、導電性液および非導電性液それぞれの屈折率、該2液間の屈折率差、該2液それぞれの動粘度および-20°Cでの両液の状態である。はすべて重量であり、特性はすべて20°Cで測定されたものである。表6に示され両液の状態は、該液を-20°Cで少なくとも1日保管し、溶液が液か固体かを目視で観察する凝固点試験を行いながら得たデータに相当する。実験的研究組成Jに記載した導電性液および非導電性液を用いて、好適な実施形態によるエレクトロウェッティング系の液体レンズを作製した。第1液と第2液間に印加する周波数1kHzの正弦波形交流電圧0V~70Vの順電圧逆電圧に応じて焦点距離を測定した。該レンズを温度85°C、相対湿度10中に360時間保管し、120時間ごとに焦点距離を測定した。図6は、上記の高温での保管前、保管120時間後、240時間後および360時間後の焦点距離と印加電圧との関係を示す。図6に見られるように、順電圧および逆電圧を印加すると、液体レンズは、無限~8mmまでの収束範囲を可能とする120cm-1の収束範囲を示し、焦点距離の顕著な差は見られず、このことは、好適な実施形態による該装置の可逆的作動を示している。こうした非常に大きな収束範囲は、多くの光学用途において望ましいものであり得る。その用途とは、例えば、接近距離での小物体の撮像が求められるズーム用途あるいはバーコード用途である。これらの性能は、高温での保管前後で同様に維持され、本明細書に記載の液の高い化学的安定性と低部分混和度とを示している。"